Способ получения диоксида углерода для содового производства аммиачным методом

1. Способ получения диоксида углерода для содового производства аммиачным методом путем обжига кальцийсодержащего сырья, включающего карбонат кальция, отличающийся тем, что отходящие газы цементного производства, содержащие 16-22% (об.) диоксида углерода концентрируют путем абсорбции-десорбции водным раствором аминоспиртов и диамина или их смесью под давлением 0.1-1.6 Мпа и температуре от 50-132°С до минус 25-45°С, получают диоксид углерода с содержанием не менее 50% (об.), который смешивают с газом, содержащим 35-38 (об.) диоксида углерода, получаемого при обжиге известняка, содержащего не менее 90% (об.) карбоната кальция с получением диоксида углерода не менее 40-44% (об.).
2. Способ по п. 1, отличающийся тем, что в качестве абсорбентов используют смесь моноэтаноламина и моноэтанолбензиламина в мольном соотношении МЭА : МЭБА = 1-3:1, моноэтанолдиметиламин, моноэтанолдиамин и этилендиамин в мольном соотношении, равном 3:1.
3. Способ по пп. 1 и 2, отличающийся тем, что диоксид углерода поглощают 32-41% водным раствором абсорбентов.